(57)【要約】【課題】良好な光拡散性を有しつつ、透明性を制御してＬＥＤ光源の点在感を良好に抑制したＬＥＤ光源用光拡散板を提供すること。【解決手段】メタクリル酸メチルを主体とする単量体が重合してなる重合体（Ａ）と、粒子状の無機化合物（Ｂ）と、粒子状の架橋樹脂（Ｃ）とを含むメタクリル樹脂組成物からなるＬＥＤ光源用光拡散板１であって、前記無機化合物（Ｂ）の含有量が前記組成物総量に対して１．０〜５．０質量％であり、前記架橋樹脂（Ｃ）の含有量が前記組成物総量に対して０．５〜３．０質量％であることを特徴とするＬＥＤ光源用光拡散板１。該光拡散板１は、例えば、これと、ＬＥＤ光源２と、これらが設置された枠体３とを備えた照明器具４等に使用される。【選択図】図１
2010077179.tif 000002
【特許請求の範囲】
【請求項１】
メタクリル酸メチルを主体とする単量体が重合してなる重合体（Ａ）と、粒子状の無機化合物（Ｂ）と、粒子状の架橋樹脂（Ｃ）とを含むメタクリル樹脂組成物からなるＬＥＤ光源用光拡散板であって、
前記無機化合物（Ｂ）の含有量が前記組成物総量に対して１．０〜５．０質量％であり、前記架橋樹脂（Ｃ）の含有量が前記組成物総量に対して０．５〜３．０質量％であることを特徴とするＬＥＤ光源用光拡散板。
【請求項２】
前記架橋樹脂の平均粒子径が５〜１５μｍである請求項１に記載の光拡散板。
【請求項３】
前記架橋樹脂（Ｃ）が、架橋（メタ）アクリル系樹脂（Ｃ−１）及び／又は架橋スチレン系樹脂（Ｃ−２）である請求項１又は２に記載の光拡散板。
【請求項４】
前記無機化合物（Ｂ）の平均粒子径が０．５〜１０．０μｍである請求項１〜３のいずれかに記載の光拡散板。
【請求項５】
前記無機化合物（Ｂ）が硫酸バリウムである請求項１〜４のいずれかに記載の光拡散板。
【請求項６】
メタクリル酸メチルを主体とする単量体が重合してなる重合体（Ａ）が、メタクリル酸メチル８５〜１００質量部とアクリル酸エステル０〜１５質量部とが重合してなる重合体（Ａ−１）である請求項１〜５のいずれかに記載の光拡散板。
【請求項７】
一方の面側にＬＥＤ光源を設置して使用される請求項１〜６のいずれかに記載の光拡散板。
【発明の詳細な説明】
【技術分野】
【０００１】
本発明は、白熱電球や蛍光灯と比べ消費電力が低く寿命の長いＬＥＤを光源とした、照明器具、表示板、看板等に使用される光拡散板に関する。
【背景技術】
【０００２】
従来から、照明器具、表示板、看板等の光源には白熱電球や蛍光灯が広く用いられている。そして、白熱電球や蛍光灯を光源とした照明器具、表示板、看板等を構成する部材として、無機化合物の微粒子や架橋樹脂微粒子を含有するメタクリル樹脂組成物からなる光拡散板が知られている（例えば、特許文献１〜５参照。）
【０００３】
【特許文献１】特開昭６１−７８８５９号公報
【特許文献２】特開平２−１９４０５８号公報
【特許文献３】特開平３−３５０４７号公報
【特許文献４】特開平４−４１５４５号公報
【特許文献５】国際公開第２００４／１０４０９４号パンフレット
【発明の開示】
【発明が解決しようとする課題】
【０００４】
白熱電球や蛍光灯は全方位に光を発するものであり、これらを光源とする上記従来の光拡散板は、高い光拡散性と透明性とを有するものである。しかしながら、ＬＥＤは前方に集中して光を発するものであり、白色電球や蛍光灯に比べ指向性が高いため、ＬＥＤを光源として上記従来の光拡散板を使用すると、ＬＥＤ光源が透けて見えるという該光源の点在感が生じることがあった。
【０００５】
従って、本発明の目的は、良好な光拡散性を有しつつ、透明性を制御して上記点在感を良好に抑制したＬＥＤ光源用光拡散板を提供することにある。
【課題を解決するための手段】
【０００６】
本発明者は、鋭意検討の結果、上記目的を達成しうる本発明を完成するに至った。すなわち本発明は、メタクリル酸メチルを主体とする単量体が重合してなる重合体（Ａ）と、粒子状の無機化合物（Ｂ）と、粒子状の架橋樹脂（Ｃ）とを含むメタクリル樹脂組成物からなるＬＥＤ光源用光拡散板であって、前記無機化合物（Ｂ）の含有量が前記組成物総量に対して１．０〜５．０質量％であり、前記架橋樹脂（Ｃ）の含有量が前記組成物総量に対して０．５〜３．０質量％であることを特徴とするＬＥＤ光源用光拡散板を提供するものである。
【発明の効果】
【０００７】
本発明によれば、良好な光拡散性を有しつつ、透明性を制御して上記点在感を良好に抑制したＬＥＤ光源用光拡散板を提供することができる。
【発明を実施するための最良の形態】
【０００８】
本発明のＬＥＤ光源用光拡散板は、メタクリル酸メチルを主体とする単量体が重合してなる重合体（Ａ）と、粒子状の無機化合物（Ｂ）と、粒子状の架橋樹脂（Ｃ）とを含むメタクリル樹脂組成物からなるものである。前記重合体（Ａ）は、メタクリル酸メチルを主体とする単量体が重合してなるものであり、該単量体はメタクリル酸メチルのみからなるものであってもよいし、メタクリル酸メチルとメタクリル酸メチル以外の他の単量体とからなるものであってもよいが、メタクリル酸メチル以外の他の単量体をも含む場合には、メタクリル酸メチルの含有量は５０質量％以上、好ましくは７０質量％以上、さらに好ましくは９０質量％以上である。メタクリル酸メチル以外の他の単量体をも含む場合、それらは１種のみであってもよいし、２種以上であってもよい。
【０００９】
メタクリル酸メチル以外の他の単量体としては、メタクリル酸メチルと共重合可能な単量体であれば、特に制限はなく、一分子内にラジカル重合可能な二重結合を１つ有する単官能単量体であってもよいし、一分子内にラジカル重合可能な二重結合を２つ以上有する多官能単量体であってもよい。
【００１０】
メタクリル酸メチル以外の他の単量体として用いることのできる単官能単量体としては、例えば、メチルアクリレート、エチルアクリレート、プロピルアクリレート、ブチルアクリレート、２−エチルヘキシルアクリレート、ラウリルアクリレート、テトラヒドロフルフリルアクリレート、イソボルニルアクリレート、ベンジルアクリレート、シクロヘキシルアクリレートのような、アクリル酸と脂肪族アルコール、芳香族アルコール又は脂環族アルコールとのエステル；プロピルメタクリレート、ブチルメタクリレート、２−エチルヘキシルメタクリレート、ラウリルメタクリレート、テトラヒドロフルフリルメタクリレート、イソボルニルメタクリレート、ベンジルメタクリレート、シクロヘキシルメタクリレートのような、メタクリル酸と脂肪族アルコール、芳香族アルコール又は脂環族アルコールとのエステル；ヒドロキシエチルアクリレート、ヒドロキシプロピルアクリレート、ヒドロキシブチルアクリレートのような、アクリル酸とヒドロキシアルコールとのエステル；ヒドロキシエチルメタクリレート、ヒドロキシプロピルメタクリレート、ヒドロキシブチルメタクリレートのような、メタクリル酸とヒドロキシアルコールとのエステル；アクリル酸、メタクリル酸のような不飽和酸；スチレン、α−メチルスチレンのようなスチレン系単量体；アクリロニトリル、メタクリロニトリルのような不飽和ニトリル；無水マレイン酸、フェニルマレイミド、シクロヘキシルマレイミドのようなマレイン酸誘導体；酢酸ビニルのようなカルボン酸ビニル；等が挙げられる。
【００１１】
メタクリル酸メチル以外の他の単量体としてアクリル酸エステルが好ましく、また、前記重合体（Ａ）としてメタクリル酸メチル８５〜１００質量部とアクリル酸エステル０〜１５質量部とが重合してなる重合体が好ましく、メタクリル酸メチル９０〜９９．９質量部とアクリル酸エステル０．１〜１０質量部とが重合してなる重合体が好ましい。
【００１２】
前記重合体（Ａ）の屈折率は、通常１．４９程度である。
【００１３】
粒子状の無機化合物（Ｂ）は、いわゆる光拡散剤として用いられる公知の無機化合物であることができ、例えば、硫酸バリウム、炭酸カルシウム、水酸化アルミニウム、ケイ酸アルミニウムカリウム（雲母）、ケイ酸アルミニウム（カオリン）、酸化チタン、二酸化ケイ素、フッ化カリウム、ケイ酸マグネシウム（タルク）、ガラスビーズ等が挙げられる。中でも、光拡散板の全光線透過率を制御しやすいという点から硫酸バリウムや炭酸カルシウムが好ましく、硫酸バリウムがより好ましい。さらに硫酸バリウムには、バライト粉と称されるものや沈降性硫酸バリウムと称されるものもあるが、中でも沈降性硫酸バリウムが好ましい。
【００１４】
これら無機化合物（Ｂ）は粒子状のものであり、その粒子径は光拡散板に光拡散性を発現しうる程度であればよいが、その平均粒子径が０．５〜１０．０μｍであるのが好ましい。尚、平均粒子径は、例えば動的光散乱法により粒径分布を測定し、これにより求めることができる。
【００１５】
粒子状の架橋樹脂（Ｃ）は、いわゆる光拡散剤として用いられる公知の架橋樹脂であることができ、例えば、架橋（メタ）アクリル系樹脂（Ｃ−１）、架橋スチレン系樹脂（Ｃ−２）、架橋シリコーン樹脂等が挙げられる。本発明の光拡散板において良好な光拡散性を得る観点から、架橋（メタ）アクリル系樹脂（Ｃ−１）や、架橋スチレン系樹脂（Ｃ−２）が好ましい。
【００１６】
架橋（メタ）アクリル系樹脂（Ｃ−１）とは、１分子内にラジカル重合可能な二重結合を少なくとも２個有する多官能単量体を含み、かつ（メタ）アクリル系単官能単量体を主体とする単量体混合物が重合してなる共重合体であることができ、該単量体混合物に対する（メタ）アクリル系単官能単量体の含有割合は、通常５０質量％以上、好ましくは７０質量％以上、より好ましくは９０質量％以上である。また、該単量体混合物は、実質的に前記多官能単量体と（メタ）アクリル系単官能単量体とからなるものであってもよく、前記多官能単量体や（メタ）アクリル系単官能単量体のほかに、これと共重合可能な単官能単量体を含んでいてもよい。
【００１７】
１分子内にラジカル重合可能な二重結合を少なくとも２個有する多官能単量体としては、１、４−ブタンジオールジ（メタ）アクリレート、ネオペンチルグリコールジ（メタ）アクリレートのようなアルキルジオールジ（メタ）アクリレート類；エチレングリコールジ（メタ）アクリレート、ジエチレングリコールジ（メタ）アクリレート、テトラエチレングリコールジ（メタ）アクリレート、プロピレングリコールジ（メタ）アクリレート、テトラプロピレングリコールジ（メタ）アクリレートのようなアルキレングリコールジ（メタ）アクリレート類；ジビニルベンゼン、ジアリルフタレートのような芳香族多官能化合物；トリメチロールプロパントリ（メタ）アクリレート、ペンタエリスリトールテトラ（メタ）アクリレートのような多価アルコールの（メタ）アクリレート類が挙げられる。また、必要に応じてこれらの２種以上を用いることもできる。
【００１８】
（メタ）アクリル系単官能単量体としては、（メタ）アクリル酸メチル、（メタ）アクリル酸エチル、（メタ）アクリル酸ブチル、（メタ）アクリル酸シクロヘキシル、（メタ）アクリル酸フェニル、（メタ）アクリル酸ベンジル、（メタ）アクリル酸２−エチルヘキシル、（メタ）アクリル酸２−ヒドロキシエチルのような（メタ）アクリル酸エステルや、（メタ）アクリル酸等が挙げられる。また、必要に応じてこれらの２種以上を用いることもできる。中でも、（メタ）アクリル酸メチルが好ましい。
【００１９】
前記多官能単量体や（メタ）アクリル系単官能単量体と共重合可能な単官能単量体としては、例えば、スチレンや、クロロスチレン、ブロモスチレンのようなハロゲン化スチレン、ビニルトルエン、α−メチルスチレンのようなアルキル置換スチレン等の芳香族ビニルや、（メタ）アクリロニトリル等のシアノ化ビニル、マレイン酸エステル、無水マレイン酸等のマレイン酸誘導体などが挙げられる。また、必要に応じてこれらの２種以上を用いることもできる。中でも、芳香族ビニルが好ましい。
【００２０】
架橋（メタ）アクリル系樹脂（Ｃ−１）は、上述した単量体混合物を、例えば、懸濁重合法、ミクロ懸濁重合法、乳化重合法、分散重合法などの公知の方法により得ることができる。また、必要に応じて篩分けすることにより、所望の平均粒子径を有する粒子状の架橋（メタ）アクリル系樹脂（Ｃ−１）を得ることができる。
【００２１】
架橋スチレン系樹脂（Ｃ−２）とは、１分子内にラジカル重合可能な二重結合を少なくとも２個有する多官能単量体を含み、かつスチレン系単官能単量体を主体とする単量体混合物が重合してなる共重合体であることができ、該単量体混合物に対するスチレン系単官能単量体の含有割合は、通常５０質量％以上、好ましくは７０質量％以上、より好ましくは９０質量％以上である。また、該単量体混合物は、実質的に前記多官能単量体とスチレン系単官能単量体とからなるものであってもよく、前記多官能単量体やスチレン系単官能単量体のほかに、これと共重合可能な単官能単量体を含んでいてもよい。
【００２２】
１分子内にラジカル重合可能な二重結合を少なくとも２個有する多官能単量体としては、上記と同様の単量体を例示することができる。
【００２３】
スチレン系単官能単量体としては、例えば、スチレンや、クロロスチレン、ブロモスチレンのようなハロゲン化スチレン、ビニルトルエン、α−メチルスチレンのようなアルキル置換スチレン等が挙げられる。また、必要に応じてこれらの２種以上を用いることもできる。
【００２４】
前記多官能単量体やスチレン系単官能単量体と共重合可能な単官能単量体としては、例えば、（メタ）アクリル酸メチル、（メタ）アクリル酸エチル、（メタ）アクリル酸ブチル、（メタ）アクリル酸シクロヘキシル、（メタ）アクリル酸フェニル、（メタ）アクリル酸ベンジル、（メタ）アクリル酸２−エチルヘキシル、（メタ）アクリル酸２−ヒドロキシエチルのような（メタ）アクリル酸エステル、（メタ）アクリル酸、（メタ）アクリロニトリル等のシアノ化ビニル、マレイン酸エステル、無水マレイン酸等のマレイン酸誘導体などが挙げられる。また、必要に応じてこれらの２種以上を用いることもできる。中でも、（メタ）アクリル酸メチルが好ましい。
【００２５】
架橋スチレン系樹脂（Ｃ−２）は、上述した単量体混合物を、例えば、懸濁重合法、ミクロ懸濁重合法、乳化重合法、分散重合法などの公知の方法により得ることができる。また、必要に応じて篩分けすることにより、所望の平均粒子径を有する粒子状の架橋スチレン系樹脂（Ｃ−２）を得ることができる。
【００２６】
架橋シリコーン樹脂とは、オルガノトリアルコキシシラン及び／又はテトラアルコキシシランが加水分解又は重縮合して得られる重合体である。ここでいうオルガノトリアルコキシシランとしては、メチルトリメトキシシラン、メチルエトキシシラン、メチル−ｎ−プロポキシシラン、メチルトリイソプロポキシシラン、メチルトリス（２−メトキシエトキシ）シラン等が挙げられ、テトラアルコキシシランとしては、テトラメトキシシラン、テトラエトキシシラン、テトラ−ｎ−プロポキシシラン、テトライソプロポキシシラン等が挙げられる。
【００２７】
上述した樹脂粒子（Ｃ）は粒子状のものであり、その粒子径は光拡散板に光拡散性を発現しうる程度であればよいが、その平均粒子径が５〜１５μｍであるのが好ましい。尚、平均粒子径は、例えば動的光散乱法により粒径分布を測定し、これにより求めることができる。
【００２８】
また、樹脂粒子（Ｃ）の屈折率は、光拡散性を付与する観点から前記重合体（Ａ）の屈折率と比べ適度に差を有しているのがよく、１．４５〜１．６５程度であるのが好ましい。
【００２９】
本発明のＬＥＤ光源用光拡散板は、メタクリル酸メチルを主体とする単量体が重合してなる重合体（Ａ）と、粒子状の無機化合物（Ｂ）と、粒子状の架橋樹脂（Ｃ）とを含むメタクリル樹脂組成物からなるものであって、前記無機化合物（Ｂ）の含有量が前記組成物総量に対して１．０〜５．０質量％であり、前記架橋樹脂（Ｃ）の含有量が前記組成物総量に対して０．５〜３．０質量％であることを特徴とするものである。このように所定量の無機化合物（Ｂ）と架橋樹脂（Ｃ）とを含有することにより、該ＬＥＤ光源用光拡散板は、良好な光拡散性を有しつつ、透明性を制御してＬＥＤ光源の点在感を良好に抑制されたものとなる。
【００３０】
無機化合物（Ｂ）の含有量は、上述したとおり前記組成物総量に対して１．０〜５．０質量％であるが、好ましくは前記組成物総量に対して１．０〜３．０質量％である。無機化合物（Ｂ）の含有量が、前記組成物総量に対して１．０質量％未満となると透明性（全光線透過率）が高くなり、上述したＬＥＤ光源の点在感が生じてしまうことになる。他方、無機化合物（Ｂ）の含有量が、前記組成物総量に対して５．０質量％を超えると、透明性（全光線透過率）が低くなりすぎる傾向があり、充分な明るさを担保できないことがある。
【００３１】
架橋樹脂（Ｃ）の含有量は、上述したとおり前記組成物総量に対して０．５〜３．０質量％であるが、好ましくは前記組成物総量に対して０．５〜２．０質量％である。尚、架橋樹脂（Ｃ）の含有量が、前記組成物総量に対して少なすぎると充分な光拡散性（ヘイズ値、光拡散率）を得るのが困難になることがある。
【００３２】
次に、本発明のＬＥＤ光源用光拡散板の製造方法を説明する。該光拡散板の製造方法としては、（１）メタクリル酸メチルを主体とする単量体が重合してなる重合体（Ａ）、粒子状の無機化合物（Ｂ）及び粒子状の架橋樹脂（Ｃ）をヘンシェルミキサーやタンブラー等で混合した後、一軸又は二軸の押出機等で溶融混練し、次いでＴダイやロールユニット等を介して押出成形する方法（押出成形法）、（２）前記重合体（Ａ）、粒子状の無機化合物（Ｂ）及び粒子状の架橋樹脂（Ｃ）をヘンシェルミキサーやタンブラー等で混合した後、一軸又は二軸の押出機等で溶融混練し、次いでペレット化して得られるペレットを射出成形する方法（射出成形法）やプレス成形する方法（プレス成形法）、（３）上述したメタクリル酸メチルを主体とする単量体、又は該単量体が一部重合した部分重合体（シロップ）を鋳型に注入した後、該鋳型内で重合させるキャスト重合法（注型重合法）等が挙げられる。中でも、キャスト重合法が好ましく、以下にキャスト重合法について更に説明する。
【００３３】
キャスト重合法は、従来公知の方法を採用することができ、例えば、ガスケットと該ガスケットを介して対向する２枚の平板とからなる鋳型内で重合反応させることにより行うことができる。ガスケットには、軟質塩化ビニル樹脂、シリコーン樹脂、クロロプレン樹脂、ネオプレン樹脂、ニトリル樹脂、フッ素樹脂の如き材質のものを使用することができる。また、平板としては、ＳＵＳ製のものや、ガラス製のものを使用することができる。
【００３４】
キャスト重合は、例えば、メタクリル酸メチルを主体とする単量体、又は該単量体が一部重合した部分重合体（シロップ）にラジカル開始剤を加えた後、前記鋳型内に注入し、次いで該鋳型を加熱することにより行うことができる。ラジカル開始剤としては、例えば、１，１’−アゾビス（シクロヘキサン−１−カルボニトリル）、２，２’−アゾビス（２，４，４−トリメチルペンテン）、２，２’−アゾビス（２−メチルプロパン）、２−シアノ−２−プロピラゾホルムアミド、２，２’−アゾビス（２−ヒドロキシ−メチルプロピオネート）、２，２’−アゾビス（２−メチル−ブチロニトリル）、２，２’−アゾビスイソブチロニトリル、２，２’−アゾビス（２，４−ジメチル−バレロニトリル）、２，２’−アゾビス（２，４−ジメチル−４メトキシバレロニトリル）、２，２’−アゾビス［２−（２−イミダゾリン−２−イル）プロパン］、ジメチル２，２’−アゾビス（２−メチルプロピオネート）のようなアゾ化合物；ジクミルパーオキサイド、ｔ−ブチルクミルパーオキサイド、ジ−ｔ−ブチルパーオキサイド、ベンゾイルパーオキサイド、ラウロイルパーオキサイドのようなジアシルパーオキサイド系またはジアルキルパーオキサイド系開始剤；ｔ−ブチルパーオキシ−３，３，５−トリメチルヘキサノエート、ｔ−ブチルパーオキシラウレート、ｔ−ブチルパーオキシイソブチレート、ｔ−ブチルパーオキシアセテート、ジ−ｔ−ブチルパーオキシヘキサヒドロテレフタレート、ジ−ｔ−ブチルパーオキシアゼレート、ｔ−ブチルパーオキシ−２−エチルヘキサノエート、１，１，３，３−テトラメチルブチルパーオキシ−２−エチルへキサノエート、ｔ−アミルパーオキシ−２−エチルヘキサノエート、ｔ−ブチルパーオキシピバレートのようなパーオキシエステル系開始剤；ｔ−ブチルパーオキシアリルカーボネート、ｔ−ブチルパーオキシイソプロピルカーボネート、ビス（４−ｔ−ブチルシクロヘキシル）パーオキシジカーボネートのようなパーカーボネイト系開始剤；１，１−ジ−ｔ−ブチルパーオキシシクロヘキサン、１，１−ジ−ｔ−ブチルパ−オキシ−３，３，５−トリメチルシクロヘキサン、１，１−ジ−ｔ−ヘキシルパ−オキシ−３，３，５−トリメチルシクロヘキサンのようなパーオキシケタール系開始剤；等が挙げられる。重合開始剤は、１種のみであってもよいし、２種以上であってもよい。
【００３５】
ラジカル開始剤の使用量は、通常、上記単量体又は部分重合体総量１００重量部に対して、０．０１〜５重量部程度である。重合温度は、通常５０℃〜９０℃であり、重合に要する時間は、通常１〜１０時間である。さらに、重合後、重合を完結させる目的で、必要に応じて、９０℃〜１２０℃程度に昇温してもよい。
【００３６】
かくして本発明のＬＥＤ光源用光拡散板を製造することができる。なお、該光拡散板には、艶消し剤、染料、顔料、光安定剤、紫外線吸収剤、酸化防止剤、補強剤、充填剤、離型剤、難燃剤等周知の添加剤が含まれていてもよい。
【００３７】
次に、本発明における光拡散板の使用態様の一例を模式的に表した概略図（断面図）を図１に示す。図１では、光拡散板１と、ＬＥＤ光源２と、これらが設置された枠体３とを備えた照明器具４を例示している。光拡散板１の一方の面側（背面側）にＬＥＤ光源２を設置し、該ＬＥＤ光源２より発せられる指向性の高い光が光拡散板１により拡散されることで、より広い範囲を照らすことが可能となる。このように本発明の光拡散板は、ＬＥＤ光源より発せられる指向性の高い光を良好に拡散することができるので、ＬＥＤ光源を用いた照明器具、表示板、看板等の部材として好適に採用される。
【００３８】
汎用されている白熱電球や蛍光灯から発せられる光は指向性が低いため、上述した点在感はさほど問題とはならず、それらを光源とする場合には、例えば、特開昭６１−７８８５９号公報（特許文献１）、特開平２−１９４０５８号公報（特許文献２）、特開平３−３５０４７号公報（特許文献３）及び特開平４−４１５４５号公報（特許文献４）に記載されているように、ヘイズ値としては約９０％以上、全光線透過率としては８０〜９０％程度の光拡散板が求められている。それに対し、上述したように、光拡散板１の一方の面側（背面側）にＬＥＤ光源２を設置して使用する場合には、光拡散板１には、良好な光拡散性とともにＬＥＤ光源の点在感を抑制する性能が望まれるため、光拡散板１のヘイズ値は９５％以上であるのが好ましく、光拡散率は９０％以上であるのが好ましく、全光線透過率は４０〜５０％であるのが好ましい。本発明の光拡散板は、重合体（Ａ）と、粒子状の無機化合物（Ｂ）と、粒子状の架橋樹脂（Ｃ）とを所定量含有するメタクリル樹脂組成物からなることにより、上述した物性を備えることができるため、ＬＥＤ光源用として適したものとなるのである。尚、ヘイズ値、光拡散率、全光線透過率の測定方法は、実施例にて後述する。
【００３９】
本発明のＬＥＤ光源用光拡散板の厚みは、ＬＥＤ光源より発せられた光を良好に拡散させ、かつＬＥＤ光源の点在感が良好に抑えられている範囲であればよく、通常０．５〜１０ｍｍ、好ましくは２〜６ｍｍである。尚、本発明のＬＥＤ光源用光拡散板は、そのまま用いてもよく、透明な樹脂層を積層して用いてもよい。
【実施例】
【００４０】
以下、本発明を、実施例により詳しく説明するが、本発明はこれにより限定されるものではない。尚、各例における測定方法及び評価方法は以下の通りである。
【００４１】
（１）ヘイズ値、全光線透過率の測定方法
村上色彩技術研究所製ＨＲ−１００を用いて、ＪＩＳ  Ｋ７１３６：２０００に準拠してヘイズ値を測定し、ＪＩＳ  Ｋ７３６１−１：１９９７に準拠して全光線透過率を測定した。
【００４２】
（２）光拡散率
光拡散板の一方の面に垂直に入射させた光に対して透過角０°で透過した光の透過率を１００％としたときに（以下、該透過率を基準透過率ということがある。）、基準透過率に対する透過角５°で透過した光の相対透過率Ｔ５°、基準透過率に対する透過角２０°で透過した光の相対透過率Ｔ２０°、基準透過率に対する透過角７０°で透過した光の相対透過率Ｔ７０°を村上色彩技術研究所製の自動変角光度計（ＧＯＮＩＯ  ＰＨＯＴＯＭＥＴＥＲ）により測定し、下記式から光拡散率Ｄを算出した。
【００４３】
2010077179.tif 000003
【００４４】
上記式において、Ｂ０°、Ｂ２０°、Ｂ７０°は下記式で算出される。
Ｂ０°＝Ｔ０°／ｃｏｓ（０°）
Ｂ２０°＝Ｔ２０°／ｃｏｓ（２０°）
Ｂ７０°＝Ｔ７０°／ｃｏｓ（７０°）
【００４５】
（３）ＬＥＤ光源の点在感についての官能評価試験
光拡散板の一方の面から８０ｍｍの位置に消費電力１Ｗの白色ＬＥＤ光源を配置し、該光源の反対側から目視することにより、ＬＥＤ光源の点在感の有無を評価した。
【００４６】
実施例１
メタクリル酸メチル９６．１９質量部、架橋スチレン系樹脂粒子（積水化成品工業社製のＳＢＸ−８、平均粒子径８μｍ、屈折率１．５９）１質量部、硫酸バリウム粒子（堺化学社製のＢ−１、平均粒子径０．７５μｍ、屈折率１．６４）２．４質量部、及び２，２’−アゾビスイソブチロニトリル０．０８質量部の混合物を７００ｍｍＨｇの圧力下で約３０分間脱気した後、３００×３００×１０ｍｍの２枚のガラス間にその間隔が３ｍｍとなるようにポリ塩化ビニル製ガスケットをセットしたガラスセル内に注入した。その後、該セルをエアーオーブン中で室温から６５℃まで２０分で昇温した後、６５℃で５時間保持し、次いで１１５℃で２時間加熱してメタクリル樹脂組成物からなる光拡散板を得た。該光拡散板の測定結果及び評価結果を表１に示す。
【００４７】
実施例２
硫酸バリウム粒子（同上）の使用量を２．４質量部から１．８質量部にかえた以外は実施例１と同様の操作を行い、メタクリル樹脂組成物からなる光拡散板を得た。該光拡散板の測定結果及び評価結果を表１に示す。
【００４８】
実施例３
架橋スチレン系樹脂粒子（同上）を架橋メタアクリル系樹脂粒子（積水化成品工業社製のＭＢＸ−８、平均粒子径８μｍ、屈折率１．４９）にかえた以外は実施例１と同様の操作を行い、メタクリル樹脂組成物からなる光拡散板を得た。該光拡散板の測定結果及び評価結果を表１に示す。
【００４９】
実施例４
硫酸バリウム粒子（同上）の使用量を２．４質量部から１．８質量部にかえた以外は実施例３と同様の操作を行い、メタクリル樹脂組成物からなる光拡散板を得た。該光拡散板の測定結果及び評価結果を表１に示す。
【００５０】
実施例５
架橋スチレン系樹脂粒子（同上）を架橋メタアクリル系樹脂粒子（メタクリル酸メチル５５質量部とスチレン４５質量部との共重合体；積水化成品工業社製のＸＸ−７３Ｋ、平均粒子径８μｍ、屈折率１．５４）にかえた以外は実施例１と同様の操作を行い、メタクリル樹脂組成物からなる光拡散板を得た。該光拡散板の測定結果及び評価結果を表１に示す。
【００５１】
実施例６
硫酸バリウム粒子（同上）の使用量を２．４質量部から１．８質量部にかえた以外は実施例５と同様の操作を行い、メタクリル樹脂組成物からなる光拡散板を得た。該光拡散板の測定結果及び評価結果を表１に示す。
【００５２】
比較例１
硫酸バリウム粒子（同上）の使用量を２．４質量部から０．９質量部にかえた以外は実施例１と同様の操作を行い、メタクリル樹脂組成物からなる光拡散板を得た。該光拡散板の測定結果及び評価結果を表１に示す。
【００５３】
比較例２
硫酸バリウム粒子（同上）の使用量を２．４質量部から０．９質量部にかえた以外は実施例３と同様の操作を行い、メタクリル樹脂組成物からなる光拡散板を得た。該光拡散板の測定結果及び評価結果を表１に示す。
【００５４】
比較例３
硫酸バリウム粒子（同上）の使用量を２．４質量部から０．９質量部にかえた以外は実施例５と同様の操作を行い、メタクリル樹脂組成物からなる光拡散板を得た。該光拡散板の測定結果及び評価結果を表１に示す。
【００５５】
【表１】
2010077179.tif 000004
【図面の簡単な説明】
【００５６】
【図１】本発明におけるＬＥＤ光源用光拡散板の使用態様の一例を模式的に表した概略図（断面図）である。
【符号の説明】
【００５７】
１    光拡散板
２    ＬＥＤ光源
３    枠体
４    照明器具
【図１】
2010077179.tif 000005